ЛЕГКОВЕСНЫЕ ЧАСТИЦЫ И СОДЕРЖАЩИЕ ИХ КОМПОЗИЦИИ

1. Частица, внешняя поверхность которой покрыта тонким покрытием, которое содержит продукт реакции:
(a) аминопластичной смолы и
(b) соединения, содержащего функциональные группы, обладающие реакционной способностью по отношению к аминопластичной смоле.
2. Частица по п.1, в которой (b) содержит тиоловые группы.
3. Частица по п.1, которая является легковесной частицей.
4. Частица по п.1, которая содержит терморасширяемую капсулу.
5. Частица по п.2, в которой (b) содержит политиол.
6. Частица по п.5, в которой политиол содержит дитиол.
7. Способ использования частицы по п.1, включающий введение частицы в композицию, содержащую связующее, в котором частицу диспергируют.
8. Способ по п.7, в котором композиция представляет собой композицию герметика.
9. Способ по п.8, в котором связующее содержит серусодержащий полимер.
10. Способ по п.9, в котором связующее содержит политиоэфир.
11. Частица, внешняя поверхность которой покрыта тонким покрытием, которое содержит серусодержащий полимер.
12. Частица по п.11, в которой серусодержащий полимер содержит тиол.
13. Частица по п.12, в которой тиол содержит политиол.
14. Частица по п.13, которая является легковесной частицей.
15. Частица по п.14, которая содержит терморасширяемую капсулу.
16. Частица по п.11, в которой серусодержащий полимер представляет собой продукт реакции:
(1) аминопластичной смолы и
(2)полиола.
17. Частица по п.16, в которой полиол содержит дитиол.
18. Способ использования частицы по п.11, включающий введение частицы в композицию, содержащую связующее, в котором частицу диспергируют.
19. Способ по п.18, в котором композиция представляет собой композицию герметика.
20. Способ по п.19, в котором связующее содержит серусодержащий полимер.
21. Способ по п.20, в котором связующее содержит политиоэфир.
22. Композиция, содержащая:
(a) серусодержащее полимерное связующее; и
(b) легковесные частицы, диспергированные в связующем,
3
причем композиция имеет удельный вес меньше 1,0 г/см и
после нанесения на подложку и отверждения превращается в отвержденную композицию, которая характеризуется:
(i) степенью набухания не выше 40 об % после погружения на одну неделю при 140°F и давлении окружающей среды в реактивную эталонную жидкость (JRF) типа 1;
(ii) удлинением по меньшей мере 80%, измеренным согласно AMS 3269а; и
(iii) прочностью на растяжение по меньшей мере 2000 МПа, измеренной согласно AS 5127/1a 7.7.
23. Композиция по п.22, которая представляет собой композицию герметика.
24. Композиция по п.22, в которой серусодержащий полимер содержит политиоэфир.
25. Композиция по п.22, удельный вес которой не превышает 0,9.
26. Композиция по п.25, удельный вес которой не превышает 0,85.
27. Аэрокосмический летательный аппарат, имеющий по меньшей мере одну щель, уплотненную герметиком, нанесенным из композиции по п.23.